(57)【特許請求の範囲】
【請求項１】
粘着成分１００重量部に、
脱水温度が５０〜１５０℃である結晶水を含有し、平均粒径が０．５〜１００μｍである無機塩の粒状物０．５〜２００重量部
を分散させてなる粘着剤組成物であって、粘着剤が加熱時に結晶水を放出して、界面の接着力が弱められ、剥離力が低下することを特徴とする粘着剤組成物。
【発明の詳細な説明】
【０００１】
【産業上の利用分野】
本発明は、粘着剤組成物に関する。
【０００２】
【従来の技術】
加熱により接着力を制御することができる粘着剤は、自動車等の塗装用マスキングテープ、電子部品等の組立工程で使用される仮固定用粘着テープ等に用いられている。このような熱剥離性粘着剤は、不要時に加熱により簡単に除去することができるので、作業の簡便化を促進する等の利点を有している。
【０００３】
特開昭５６−６１４６８号公報、特開昭６０−２５２６８１号公報等には、加熱により膨張する熱膨張性樹脂を含有する粘着剤に関する技術が開示されている。しかし、これらの粘着剤には、熱膨張性樹脂を調製する際に使用される比較的低温でガスを発生する有機溶媒、粘着剤層に熱膨張性樹脂を混入分散する際に使用される可燃性ガス等が含有されているので、引火の危険性があり、作業環境の衛生面からも望ましいものではない。
【０００４】
【発明が解決しようとする課題】
本発明は、上記に鑑み、安全であり、加熱後に剥離が容易である粘着剤組成物を提供することを目的とする。
【０００５】
【課題を解決するための手段】
本発明の粘着剤組成物は、粘着成分１００重量部に、脱水温度が５０〜１５０℃である結晶水を含有し、平均粒径が０．５〜１００μｍである無機塩の粒状物０．５〜２００重量部を分散させてなる粘着剤組成物であって、粘着剤が加熱時に結晶水を放出して、界面の接着力が弱められ、剥離力が低下することを特徴とする粘着剤組成物である。
【０００６】
上記粘着成分に使用される粘着主剤としては特に限定されず、例えば、天然ゴム、再生ゴム、スチレン−ブタジエンゴム、アクリロニトリル−ブタジエンゴム、ポリイソブチレン、ポリビニルエーテル、ポリアクリル酸エステル、熱可塑性エラストマー等の従来から粘着剤として使用されているものが挙げられる。
【０００７】
本発明においては、上記粘着成分として、例えば、ゴム、熱可塑性樹脂等を水に乳化させたエマルジョン型粘着剤；ペースト型粘着剤；（メタ）アクリレートエステル等を主成分とする組成物を光重合して得られる粘着剤等を使用してもよい。
【０００８】
本発明においては、上記粘着主剤に通常の粘着剤に用いられている粘着付与樹脂を添加して、粘着力を上げてもよい。上記粘着付与樹脂としては特に限定されず、例えば、ガム系、ウッド系等のロジン樹脂；水添ロジンエステル、重合ロジンのペンタエリスリトールエステル、重合ロジンのグリセリンエステル等のロジン誘導体；α−ピネン系、β−ピネン系、テルペンフェノール系等のテルペン樹脂；脂環族飽和炭化水素樹脂、脂肪族系炭化水素樹脂、芳香族系炭化水素樹脂等の石油樹脂；クマロンインデン樹脂、スチレン系樹脂、フェノール樹脂、キシレン樹脂等が挙げられる。
上記粘着付与樹脂の添加量は、上記粘着主剤１００重量部に対して１〜７０重量部が好ましい。
【０００９】
本発明においては、上記粘着主剤に可塑剤を添加して、可とう性を与えてもよい。上記可塑剤としては特に限定されず、例えば、フタル酸エステル、不乾性植物油、鉱物油、ラノリン、ポリブテン、ポリアクリレート、低分子ポリイソブチレン等が挙げられる。
【００１０】
本発明においては、上記粘着主剤に架橋剤を添加して、凝集力を上げてもよい。上記架橋剤としては特に限定されず、例えば、イソシアネート系架橋剤、エポキシ系架橋剤、メラミン系架橋剤、金属キレート系架橋剤、過酸化物等が挙げられる。
【００１１】
本発明においては、上記粘着主剤に、例えば、亜鉛華、酸化マグネシウム、炭酸カルシウム、クレー、水酸化アルミニウム、無水けい酸、カーボンブラック、チタン白、顔料等の充填剤を添加してもよい。
【００１２】
本発明で使用される無機塩は、脱水温度が５０〜１５０℃である結晶水を含有する。５０℃未満であると、保存時に粘着物性が低下しやすくなり、１５０℃を超えると、熱剥離性が発現しにくくなるので、上記範囲に限定される。
【００１３】
上記脱水温度が５０〜１５０℃である結晶水を含有する無機塩としては特に限定されず、例えば、以下のものが挙げられる。
ＦｅＳＯ４  ・７Ｈ２  Ｏ（９０℃でＦｅＳＯ４  ・Ｈ２  Ｏ）
Ａｌ２  Ｏ３  ・３Ｈ２  Ｏ（１５０℃でＡｌ２  Ｏ３  ・Ｈ２  Ｏ）
Ａｌ（ＣｌＯ４  ）３  ・６Ｈ２  Ｏ（１７８℃でＡｌ（ＣｌＯ４  ）３  ）
ＡｌＫ（ＳＯ４  ）２  ・１２Ｈ２  Ｏ（６４．５℃でＡｌＫ（ＳＯ４  ）２  ・３Ｈ２  Ｏ）
ＡｌＫ（ＮＨ４  ）（ＳＯ４  ）２  ・１２Ｈ２  Ｏ（１２０℃でＡｌＫ（ＮＨ４  ）（ＳＯ４  ）２  ・２Ｈ２  Ｏ）
Ｋ［ＡｕＣｌ４  ］・２Ｈ２  Ｏ（１００℃でＫ［ＡｕＣｌ４  ］）
【００１４】
Ｋ［ＡｕＢｒ４  ］・２Ｈ２  Ｏ（６０℃でＫ［ＡｕＢｒ４  ］）
ＢａＣｌ２  ・２Ｈ２  Ｏ（１２１℃でＢａＣｌ２  ）
Ｂａ（ＣｌＯ３  ）２  ・Ｈ２  Ｏ（１２０℃でＢａ（ＣｌＯ３  ）２  ）
ＢａＢｒ２  ・２Ｈ２  Ｏ（７５℃でＢａＢｒ２  ・Ｈ２  Ｏ、１２０℃でＢａＢｒ２  ）
Ｂａ（ＢｒＯ３  ）・Ｈ２  Ｏ（１７０℃でＢａ（ＢｒＯ３  ）２  ）
ＢａＩ２  ・２Ｈ２  Ｏ（９８．９℃でＢａＩ２  ・Ｈ２  Ｏ）
Ｂａ（ＩＯ３  ）２  ・Ｈ２  Ｏ（１３０℃でＢａ（ＩＯ３  ）２  ）
Ｂａ（ＳＣＮ）２  ・２Ｈ２  Ｏ（１６０℃でＢａ（ＳＣＮ）２  ・Ｈ２  Ｏ）
Ｂａ（ＣＨ３  ＣＯＯ）２  ・Ｈ２  Ｏ（１５０℃でＢａ（ＣＨ３  ＣＯＯ）２  ）
ＢｅＳＯ４  ・４Ｈ２  Ｏ（１００℃でＢｅＳＯ４  ・２Ｈ２  Ｏ）
Ｂｉ２  Ｏ４  ・２Ｈ２  Ｏ（１００℃でＢｉ２  Ｏ４  ・Ｈ２  Ｏ、１８０℃でＢｉ２  Ｏ４  ）
Ｂｉ（ＯＨ）３  （１００℃でＢｉＯ（ＯＨ））
Ｂｉ（ＮＯ３  ）Ｏ・Ｈ２  Ｏ（１０５℃でＢｉ（ＮＯ３  ））
【００１５】
Ｂｉ２  （Ｃ２  Ｏ４  ）３  ・７Ｈ２  Ｏ（約１３０℃でＢｉ２  （Ｃ２  Ｏ４  ）３  ・Ｈ２  Ｏ）
ＣａＢｒ２  ・６Ｈ２  Ｏ（１４９℃でＣａＢｒ２  ）
Ｃａ（ＢｒＯ３  ）２  ・Ｈ２  Ｏ（１８０℃でＣａ（ＢｒＯ３  ）２  ）
ＣａＩ２  ・６Ｈ２  Ｏ（１６０℃でＣａＩ２  ）
ＣａＯ２  ・８Ｈ２  Ｏ（１００℃でＣａＯ２  ）
ＣａＳＯ３  ・２Ｈ２  Ｏ（１００℃でＣａＳＯ３  ）
ＣａＳＯ４  ・２Ｈ２  Ｏ（１２８℃でＣａＳＯ４  ・０．５Ｈ２  Ｏ、１６３℃でＣａＳＯ４  ）
ＣａＳｅＯ４  ・２Ｈ２  Ｏ（２００℃でＣａＳｅＯ４  ）
Ｃａ（ＮＯ２  ）２  ・Ｈ２  Ｏ（１００℃でＣａ（ＮＯ２  ）２  ）
Ｃａ（ＮＯ３  ）２  ・４Ｈ２  Ｏ（１３２℃でＣａ（ＮＯ３  ）２  ）
【００１６】
Ｃａ（ＰＨＯ３  ）・Ｈ２  Ｏ（２００℃でＣａ（ＰＨＯ３  ））
ＣａＨＰＯ４  ・２Ｈ２  Ｏ（１０９℃でＣａＨＰＯ４  ）
Ｃａ（Ｈ２  ＰＯ４  ）２  ・Ｈ２  Ｏ（１０９℃でＣａ（Ｈ２  ＰＯ４  ）２  ）
Ｃａ３  （ＡｓＯ４  ）２  ・３Ｈ２  Ｏ（１００℃でＣａ３  （ＡｓＯ４  ）２  ）
ＣａＣｒＯ４  ・２Ｈ２  Ｏ（２００℃でＣａＣｒＯ４  ）
Ｃａ（Ｃ２  Ｏ４  ）・Ｈ２  Ｏ（２００℃でＣａ（Ｃ２  Ｏ４  ））
ＣｄＣｌ２  ・２．５Ｈ２  Ｏ（１２０℃でＣｄＣｌ２  ）
ＣｄＢｒ２  ・４Ｈ２  Ｏ（２００℃でＣｄＢｒ２  ）
３ＣｄＳＯ４  ・８Ｈ２  Ｏ（４１．５℃で３ＣｄＳＯ４  ・Ｈ２  Ｏ）
Ｃｄ（ＣＨ３  ＣＯＯ）２  ・２Ｈ２  Ｏ（１３０℃でＣｄ（ＣＨ３  ＣＯＯ）２  ・Ｈ２  Ｏ）
Ｃｅ（ＮＯ３  ）３  ・６Ｈ２  Ｏ（１５０℃でＣｅ（ＮＯ３  ）３  ・３Ｈ２  Ｏ）
Ｃｅ（ＮＨ４  ）（ＳＯ４  ）２  ・４Ｈ２  Ｏ（１００℃でＣｅ（ＮＨ４  ）（ＳＯ４  ）２  ・Ｈ２  Ｏ、１５０℃でＣｅ（ＮＨ４  ）（ＳＯ４  ）２  ）
Ｃｅ２  （Ｃ２  Ｏ４  ）３  ・９Ｈ２  Ｏ（１１０℃でＣｅ２  （Ｃ２  Ｏ４  ）３  ・Ｈ２  Ｏ）
【００１７】
ＣｏＣｌ２  ・６Ｈ２  Ｏ（約５５℃でＣｏＣｌ２  ・２Ｈ２  Ｏ、１００℃で
ＣｏＣｌ２  ・Ｈ２  Ｏ、約１３０℃でＣｏＣｌ２  ）
Ｃｏ（ＣｌＯ４  ）２  ・６Ｈ２  Ｏ（１５３℃でＣｏ（ＣｌＯ４  ）２  ・２Ｈ２  Ｏ）
ＣｏＢｒ２  ・６Ｈ２  Ｏ（１００℃でＣｏＢｒ２  ・２Ｈ２  Ｏ、１３０℃でＣｏＢｒ２  ）
ＣｏＩ２  ・６Ｈ２  Ｏ（１３０℃でＣｏＩ２  ）
ＣｏＳＯ４  ・７Ｈ２  Ｏ（４１．５℃でＣｏＳＯ４  ・６Ｈ２  Ｏ、７０℃でＣｏＳＯ４  ・６Ｈ２  Ｏ）
Ｃｏ（ＮＯ３  ）２  ・６Ｈ２  Ｏ（５５℃でＣｏ（ＮＯ３  ）２  ・３Ｈ２  Ｏ）
Ｃｏ３  （ＰＯ４  ）２  ・８Ｈ２  Ｏ（２００℃でＣｏ３  （ＰＯ４  ）２  ）
Ｃｏ（ＳＣＮ）２  ・３Ｈ２  Ｏ（１０５℃でＣｏ（ＳＣＮ）２  ）
Ｃｏ（ＣＨ３  ＣＯＯ）２  ・４Ｈ２  Ｏ（１４０℃でＣｏ（ＣＨ３  ＣＯＯ）２  ）
【００１８】
ＣｏＫ２  （ＳＯ４  ）２  ・６Ｈ２  Ｏ（９５℃でＣｏＫ２  （ＳＯ４  ）２  ・Ｈ２  Ｏ）
ｃｉｓ−［ＣｏＣｌ２  （ＮＨ３  ）４  ］Ｃｌ・０．５Ｈ２  Ｏ（６０℃でｃｉｓ−［ＣｏＣｌ２  （ＮＨ３  ）４  ］Ｃｌ）
［Ｃｏ（Ｃ２  Ｈ８  Ｎ２  ）３  ］Ｃｌ３  ・３Ｈ２  Ｏ（１００℃で［Ｃｏ（Ｃ２  Ｈ８  Ｎ２  ）３  ］Ｃｌ３  ）
Ｋ［Ｃｏ（Ｃ１０Ｈ１２Ｎ２  Ｏ８  ）］・２Ｈ２  Ｏ（１０５℃でＫ［Ｃｏ（Ｃ１０Ｈ１２Ｎ２  Ｏ８  ）］）
Ｃｒ２  （ＳＯ４  ）３  ・１８Ｈ２  Ｏ（１００℃でＣｒ２  （ＳＯ４  ）３  ・６Ｈ２  Ｏ）Ｃｒ（ＣＨ３  ＣＯＯ）２  ・Ｈ２  Ｏ（１００℃でＣｒ（ＣＨ３  ＣＯＯ）２  ）
ＣｒＫ（ＳＯ４  ）２  ・１２Ｈ２  Ｏ（１００℃でＣｒＫ（ＳＯ４  ）２  ・２Ｈ２  Ｏ）
ＣｒＫ（ＮＨ４  ）（ＳＯ４  ）２  ・１２Ｈ２  Ｏ（１００℃でＣｒＫ（ＮＨ４  ）（ＳＯ４  ）２  ・３Ｈ２  Ｏ）
［Ｃｒ（ＮＨ３  ）６  ］Ｃｌ３  ・Ｈ２  Ｏ（６０℃で−０．５Ｈ２  Ｏ）
【００１９】
Ｋ３  ［Ｃｒ（ＮＣＳ）６  ］・４Ｈ２  Ｏ（１１０℃でＫ３  ［Ｃｒ（ＮＣＳ）６  ］）
ｔｒａｎｓ−ＮＨ４  ［Ｃｒ（ＮＣＳ）４  （ＮＨ３  ）２  ］・Ｈ２  Ｏ（１００℃でｔｒａｎｓ−ＮＨ４  ［Ｃｒ（ＮＣＳ）４  （ＮＨ３  ）２  ］）
ＣｓＨＣＯ３  （１７５℃で−０．５Ｈ２  Ｏ）
ＣｕＳｅＯ４  ・５Ｈ２  Ｏ（１００℃でＣｕＳｅＯ４  ・Ｈ２  Ｏ）
Ｃｕ（ＮＯ３  ）２  ・３Ｈ２  Ｏ（１７０℃で−ＨＮＯ３  ）
Ｃｕ（Ｃ２  Ｏ４  ）・０．５Ｈ２  Ｏ（２００℃でＣｕ（Ｃ２  Ｏ４  ））
Ｋ２  ［Ｃｕ（Ｃ２  Ｏ４  ）２  ］・２Ｈ２  Ｏ（１５０℃でＫ２  ［Ｃｕ（Ｃ２  Ｏ４  ）２  ］）
［Ｃｕ（ＮＨ２  ＣＨ２  ＣＯＯ）２  ］・Ｈ２  Ｏ（１３０℃で［Ｃｕ（ＮＨ２  ＣＨ２  ＣＯＯ）２  ］）
【００２０】
Ｄｙ２  （ＣＯ３  ）３  ・４Ｈ２  Ｏ（１５０℃でＤｙ２  （ＣＯ３  ）３  ）
Ｄｙ２  （Ｃ２  Ｏ４  ）３  ・４Ｈ２  Ｏ（４０℃でＤｙ２  （Ｃ２  Ｏ４  ）３  ）
Ｅｒ（ＮＯ３  ）３  ・５Ｈ２  Ｏ（１５０℃でＥｒ（ＮＯ３  ）３  ・Ｈ２  Ｏ）
ＦｅＦ３  ・４．５Ｈ２  Ｏ（１００℃でＦｅＦ３  ・３Ｈ２  Ｏ）
ＦｅＣｌ２  ・４Ｈ２  Ｏ（１０５℃でＦｅＣｌ２  ・２Ｈ２  Ｏ）
ＦｅＯ（ＯＨ）（１３６℃でＦｅ２  Ｏ３  ）
Ｎａ３  ［Ｆｅ（Ｃ２  Ｏ４  ）３  ］・３Ｈ２  Ｏ（１００℃でＮａ３  ［Ｆｅ（Ｃ２  Ｏ４  ）３  ］・２Ｈ２  Ｏ）
Ｋ３  ［Ｆｅ（Ｃ２  Ｏ４  ）３  ］・３Ｈ２  Ｏ（１００℃でＫ３  ［Ｆｅ（Ｃ２  Ｏ４  ）３  ］）
Ｋ４  ［Ｆｅ（ＣＮ）６  ］・３Ｈ２  Ｏ（１００℃でＫ４  ［Ｆｅ（ＣＮ）６  ］）
Ｇａ２  （Ｃ２  Ｏ４  ）３  ・４Ｈ２  Ｏ（１８０℃でＧａ２  （Ｃ２  Ｏ４  ）３  ）
Ｇｄ２  （Ｃ２  Ｏ４  ）３  ・１０Ｈ２  Ｏ（１１０℃でＧｄ２  （Ｃ２  Ｏ４  ）３  ・４Ｈ２  Ｏ）
Ｈｏ２  （Ｃ２  Ｏ４  ）３  ・１０Ｈ２  Ｏ（４０℃でＨｏ２  （Ｃ２  Ｏ４  ）３  ・９Ｈ２  Ｏ）
【００２１】
Ｉｎ（ＯＨ）３  （約１５０℃でＩｎＯ（ＯＨ））
Ｉｎ（ＮＯ３  ）３  ・３Ｈ２  Ｏ（１００℃でＩｎ（ＮＯ３  ）３  ・Ｈ２  Ｏ）
ＩｎＢｒ３  ・４Ｈ２  Ｏ（１００℃でＩｎＢｒ３  ・Ｈ２  Ｏ）
Ｎａ２  ［ＩｒＣｌ６  ］・６Ｈ２  Ｏ（１００℃でＮａ２  ［ＩｒＣｌ６  ］）
Ｋ３  ［Ｉｒ（Ｃ２  Ｏ４  ）３  ］・４Ｈ２  Ｏ（４０℃でＫ３  ［Ｉｒ（Ｃ２  Ｏ４  ）３  ］・３Ｈ２  Ｏ）
Ｋ２  Ｓ・５Ｈ２  Ｏ（１５０℃でＫ２  Ｓ・２Ｈ２  Ｏ）
３Ｋ２  Ｓ２  Ｏ３  ・Ｈ２  Ｏ（１８０℃でＫ２  Ｓ２  Ｏ３  ）
Ｋ２  ＴｅＯ４  ・５Ｈ２  Ｏ（２００℃で−（Ｈ２  Ｏ＋Ｏ））
Ｋ４  Ｐ２  Ｏ７  ・３Ｈ２  Ｏ（１００℃でＫ４  Ｐ２  Ｏ７  ・２Ｈ２  Ｏ、１８０℃でＫ４  Ｐ２  Ｏ７  ・Ｈ２  Ｏ）
【００２２】
Ｋ２  ＳｎＳ３  ・３Ｈ２  Ｏ（１００℃でＫ２  ＳｎＳ３  ）
ＫＢ５  Ｏ８  ・４Ｈ２  Ｏ（約１００℃でＫＢ５  Ｏ８  ・Ｈ２  Ｏ）
Ｋ２  ＲｕＯ４  ・Ｈ２  Ｏ（２００℃でＫ２  ＲｕＯ４  ）
Ｋ２  ＯｓＯ４  ・２Ｈ２  Ｏ（２００℃でＫ２  ＯｓＯ４  ・Ｈ２  Ｏ）
Ｋ２  Ｃ２  Ｏ４  ・Ｈ２  Ｏ（１６０℃でＫ２  Ｃ２  Ｏ４  ）
ＫＮａＣＯ３  ・６Ｈ２  Ｏ（１００℃でＫＮａＣＯ３  ）
Ｌａ２  （ＣＯ３  ）３  ・８Ｈ２  Ｏ（１００℃でＬａ２  （ＣＯ３  ）３  ・Ｈ２  Ｏ）
Ｌａ（ＣＨ３  ＣＯＯ）３  ・１．５Ｈ２  Ｏ（１００℃でＬａ（ＣＨ３  ＣＯＯ）３  ・Ｈ２  Ｏ、１２０℃でＬａ（ＣＨ３  ＣＯＯ）３  ）
ＬｉＢｒ・２Ｈ２  Ｏ（４４℃でＬｉＢｒ・Ｈ２  Ｏ）
ＬｉＣｌＯ４  ・３Ｈ２  Ｏ（１００℃でＬｉＣｌＯ４  ・Ｈ２  Ｏ、１５０℃でＬｉＣｌＯ４  ）
ＬｉＳＯ４  ・Ｈ２  Ｏ（１３０℃でＬｉＳＯ４  ）
ＬｉＮＯ３  ・３Ｈ２  Ｏ（６１．１℃でＬｉＮＯ３  ）
ＭｇＳＯ４  ・７Ｈ２  Ｏ（１５０℃でＭｇＳＯ４  ・Ｈ２  Ｏ、２００℃でＭｇＳＯ４  ）
【００２３】
Ｍｇ（ＰＨ２  Ｏ２  ）２  ・６Ｈ２  Ｏ（１００℃でＭｇ（ＰＨ２  Ｏ２  ）２  ・Ｈ２  Ｏ、１８０℃でＭｇ（ＰＨ２  Ｏ２  ）２  ）
ＭｇＨＰＯ３  ・３Ｈ２  Ｏ（１７０℃でＭｇＨＰＯ３  ）
ＭｇＨＰＯ３  ・７Ｈ２  Ｏ（１７０℃でＭｇＨＰＯ３  ・４Ｈ２  Ｏ）
Ｍｇ３  （ＰＯ４  ）２  ・８Ｈ２  Ｏ（１５０℃でＭｇ３  （ＰＯ４  ）２  ・３Ｈ２  Ｏ）
ＭｇＣＯ３  ・３Ｈ２  Ｏ（１００℃でＭｇＣＯ３  ）
Ｍｇ（ＮＨ４  ）２  （ＳＯ４  ）２  ・６Ｈ２  Ｏ（１００℃でＭｇ（ＮＨ４  ）２  （ＳＯ４  ）２  ・Ｈ２  Ｏ、１３２℃でＭｇ（ＮＨ４  ）２  （ＳＯ４  ）２  ）
ＭｇＮＨ４  Ｃｌ３  ・６Ｈ２  Ｏ（１００℃でＭｇＮＨ４  Ｃｌ３  ・４Ｈ２  Ｏ）
ＭｇＮＨ４  ＰＯ４  ・６Ｈ２  Ｏ（１００℃でＭｇＮＨ４  ＰＯ４  ）
ＭｇＮＨ４  ＡｓＯ４  ・６Ｈ２  Ｏ（約１００℃でＭｇＮＨ４  ＡｓＯ４  ・０．５Ｈ２  Ｏ）
【００２４】
ＭｎＣｌ２  ・４Ｈ２  Ｏ（１０６℃でＭｎＣｌ２  ・３Ｈ２  Ｏ、１９８℃でＭｎＣｌ２  ）
Ｍｇ（ＰＨ２  Ｏ２  ）２  ・Ｈ２  Ｏ（約１５０℃でＭｇ（ＰＨ２  Ｏ２  ）２  ）
Ｍｇ（Ｈ２  ＰＯ４  ）２  ・２Ｈ２  Ｏ（１００℃でＭｇ（Ｈ２  ＰＯ４  ）２  ・Ｈ２  Ｏ）
Ｍｎ（ＰＨ２  Ｏ２  ）２  ・Ｈ２  Ｏ（約１５０℃でＭｎ（ＰＨ２  Ｏ２  ）２  ）
Ｍｎ（Ｈ２  ＰＯ４  ）２  ・２Ｈ２  Ｏ（約１００℃でＭｎ（Ｈ２  ＰＯ４  ）２  ・Ｈ２  Ｏ）
ＭｎＨＰＯ４  ・３Ｈ２  Ｏ（２００℃でＭｎＨＰＯ４  ）
Ｍｎ２  Ｐ２  Ｏ７  ・３Ｈ２  Ｏ（１２０℃でＭｎ２  Ｐ２  Ｏ７  ）
Ｍｎ（ＳＣＮ）２  ・３Ｈ２  Ｏ（１００℃でＭｎ（ＳＣＮ）２  ）
Ｍｎ（ＣＨ３  ＣＯＯ）２  ・４Ｈ２  Ｏ（１３７℃でＭｎ（ＣＨ３  ＣＯＯ）２  ）
Ｍｎ（Ｃ２  Ｏ４  ）・２Ｈ２  Ｏ（１００℃でＭｎ（Ｃ２  Ｏ４  ））
（ＮＨ４  ）２  ［ＭｎＣｌ４  ］・２Ｈ２  Ｏ（１００℃で（ＮＨ４  ）２  ［ＭｎＣｌ４  ］）
【００２５】
Ｋ４  ［Ｍｎ（ＣＮ）６  ］・３Ｈ２  Ｏ（１００℃でＫ４  ［Ｍｎ（ＣＮ）６  ］）
ＭｏＯ３  ・Ｈ２  Ｏ（７０℃でＭｏＯ３  ）
ＭｏＯ３  ・２Ｈ２  Ｏ（７０℃でＭｏＯ３  ・Ｈ２  Ｏ）
Ｋ４  ［Ｍｏ（ＣＮ）８  ］・２Ｈ２  Ｏ（１１０℃でＫ４  ［Ｍｏ（ＣＮ）８  ］）
Ｎａ２  ［Ｍｏ３  Ｏ１０］・７Ｈ２  Ｏ（１００℃でＮａ２  ［Ｍｏ３  Ｏ１０］・Ｈ２  Ｏ）
Ｎａ６  ［Ｍｏ７  Ｏ２４］・２２Ｈ２  Ｏ（１２０℃でＮａ６  ［Ｍｏ７  Ｏ２４］・２１Ｈ２  Ｏ）
（ＮＨ４  ）６  ［Ｍｏ７  Ｏ２４］・４Ｈ２  Ｏ（９０℃で（ＮＨ４  ）６  ［Ｍｏ７  Ｏ２４］）
Ｎａ４  ［ＳｉＭｏ１２Ｏ４０］・２０Ｈ２  Ｏ（９０℃でＮａ４  ［ＳｉＭｏ１２Ｏ４０］・１３Ｈ２  Ｏ）
Ｎａ２  ＳＯ３  ・７Ｈ２  Ｏ（１５０℃でＮａ２  ＳＯ３  ）
【００２６】
Ｎａ２  ＳＯ４  ・１０Ｈ２  Ｏ（１００℃でＮａ２  ＳＯ４  ）
Ｎａ２  Ｓ２  Ｏ３  ・５Ｈ２  Ｏ（１００℃でＮａ２  Ｓ２  Ｏ３  ）
Ｎａ２  Ｓ２  Ｏ６  ・２Ｈ２  Ｏ（１１０℃でＮａ２  Ｓ２  Ｏ６  ）
Ｎａ２  ＰＨＯ３  ・５Ｈ２  Ｏ（１００℃でＮａ２  ＰＨＯ３  ）
ＮａＨＰＨＯ３  ・２．５Ｈ２  Ｏ（１００℃でＮａＨＰＨＯ３  ）
Ｎａ３  ＰＯ４  ・１２Ｈ２  Ｏ（１００℃でＮａ３  ＰＯ４  ・Ｈ２  Ｏ）
ＮａＨ２  ＰＯ４  ・Ｈ２  Ｏ（１００℃でＮａＨ２  ＰＯ４  ）
ＮａＨ２  ＰＯ４  ・２Ｈ２  Ｏ（９５℃でＮａＨ２  ＰＯ４  ）
Ｎａ２  Ｈ２  Ｐ２  Ｏ６  ・６Ｈ２  Ｏ（１００℃でＮａ２  Ｈ２  Ｐ２  Ｏ６  ）
Ｎａ４  Ｐ２  Ｏ７  ・１０Ｈ２  Ｏ（９３．８℃でＮａ４  Ｐ２  Ｏ７  ・９Ｈ２  Ｏ）
Ｎａ２  ＨＡｓＯ４  ・７Ｈ２  Ｏ（１００℃でＮａ２  ＨＡｓＯ４  ）
ＮａＨ２  ＡｓＯ４  ・Ｈ２  Ｏ（１３０℃でＮａＨ２  ＡｓＯ４  ）
Ｎａ２  ＣＯ３  ・Ｈ２  Ｏ（１００℃でＮａ２  ＣＯ３  ）
Ｎａ２  ＳｉＯ３  ・９Ｈ２  Ｏ（１００℃でＮａ２  ＳｉＯ３  ・３Ｈ２  Ｏ）
Ｎａ２  Ｂ４  Ｏ７  ・１０Ｈ２  Ｏ（６０℃でＮａ２  Ｂ４  Ｏ７  ・２Ｈ２  Ｏ）
【００２７】
ＮａＢＯ２  ・４Ｈ２  Ｏ（１２０℃でＮａＢＯ２  ・３Ｈ２  Ｏ）
Ｎａ２  Ｃｒ２  Ｏ７  ・２Ｈ２  Ｏ（１００℃でＮａ２  Ｃｒ２  Ｏ７  ）
Ｎａ２  ＷＯ４  ・２Ｈ２  Ｏ（１２０℃でＮａ２  ＷＯ４  ）
Ｎａ２  ［Ｓｎ（ＯＨ）６  ］（１４０℃でＮａ２  ＳｎＯ３  ）
Ｎａ４  ［ＸｅＯ６  ］・６Ｈ２  Ｏ（１００℃でＮａ４  ［ＸｅＯ６  ］）
ＮａＣＨ３  ＣＯＯ・３Ｈ２  Ｏ（１２３℃でＮａＣＨ３  ＣＯＯ）
ＮａＨＣ２  Ｏ４  ・Ｈ２  Ｏ（１００℃でＮａＨＣ２  Ｏ４  ）
Ｋ２  ［ＮｂＦ５  Ｏ］・Ｈ２  Ｏ（１００℃でＫ２  ［ＮｂＦ５  Ｏ］）
ＮｄＣｌ３  ・６Ｈ２  Ｏ（１５０℃でＮｄＣｌ３  ）
Ｎｄ２  （ＣＯ３  ）３  ・８Ｈ２  Ｏ（１００℃でＮｄ２  （ＣＯ３  ）３  ・Ｈ２  Ｏ）
ＮｉＣｌ２  ・６Ｈ２  Ｏ（１４０℃でＮｉＣｌ２  ）
ＮｉＳＯ４  ・６Ｈ２  Ｏ（１０３℃でＮｉＳＯ４  ）
【００２８】
Ｎｉ（ＣＮ）２  ・４Ｈ２  Ｏ（２００℃でＮｉ（ＣＮ）２  ）
ＮｉＣ２  Ｏ４  ・２Ｈ２  Ｏ（１９０℃でＮｉＣ２  Ｏ４  ）
Ｋ２  ［Ｎｉ（ＣＮ）４  ］・Ｈ２  Ｏ（１０５℃でＫ２  ［Ｎｉ（ＣＮ）４  ］）
［Ｎｉ（Ｃ５  Ｈ７  Ｏ２  ）２  （Ｈ２  Ｏ）２  ］（１００℃で（真空中）［Ｎｉ（Ｃ５  Ｈ７  Ｏ２  ）２  ］
Ｋ３  ［ＯｓＣｌ］６  ・３Ｈ２  Ｏ（１５０℃でＫ３  ［ＯｓＣｌ］６  ）
Ｐｂ（ＣＨ３  ＣＯＯ）２  ・３Ｈ２  Ｏ（７５℃でＰｂ（ＣＨ３  ＣＯＯ）２  ・２Ｈ２  Ｏ）
Ｋ２  ［Ｐｄ（ＣＮ）４  ］・３Ｈ２  Ｏ（１００℃でＫ２  ［Ｐｄ（ＣＮ）４  ］・Ｈ２  Ｏ、２００℃でＫ２  ［Ｐｄ（ＣＮ）４  ］）
Ｐｒ２  （ＣＯ３  ）３  ・８Ｈ２  Ｏ（１００℃でＰｒ２  （ＣＯ３  ）３  ・２Ｈ２  Ｏ、２００℃でＰｒ２  （ＣＯ３  ）３  ）
Ｎａ２  ［ＰｔＣｌ４  ］・４Ｈ２  Ｏ（１５０℃でＮａ［ＰｔＣｌ４  ］・３Ｈ２  Ｏ）
Ｎａ２  ［ＰｔＣｌ６  ］・６Ｈ２  Ｏ（１００℃でＮａ２  ［ＰｔＣｌ６  ］）
【００２９】
Ｎａ２  ［Ｐｔ（ＯＨ）６  ］（１５０〜１７０℃でＮａ２  ［ＰｔＯ３  ］）
［Ｐｔ（ＮＨ３  ）４  ］Ｃｌ２  ・Ｈ２  Ｏ（１１０℃で［Ｐｔ（ＮＨ３  ）４  ］Ｃｌ２  ）
Ｋ２  ［Ｐｔ（ＣＮ）４  ］・３Ｈ２  Ｏ（１００℃でＫ２  ［Ｐｔ（ＣＮ）４  ］）
Ｂａ［Ｐｔ（ＣＮ）４  ］・４Ｈ２  Ｏ（１００℃でＢａ［Ｐｔ（ＣＮ）４  ］・２Ｈ２  Ｏ、１５０℃でＢａ［Ｐｔ（ＣＮ）４  ］）
（ＮＨ４  ）３  ［ＲｈＣｌ６  ］・Ｈ２  Ｏ（１４０℃で（ＮＨ４  ）３  ［ＲｈＣｌ６  ］）
Ｋ３  ［Ｒｈ（Ｃ２  Ｏ４  ）３  ］・４．５Ｈ２  Ｏ（１５０℃でＫ３  ［Ｒｈ（Ｃ２  Ｏ４  ）３  ］・Ｈ２  Ｏ）、１９０℃でＫ３  ［Ｒｈ（Ｃ２  Ｏ４  ）３  ］）
［Ｒｈ２  （ＣＨ３  ＣＯＯ２  ）４  （Ｈ２  Ｏ）２  ］（１２０℃で［Ｒｈ２  （ＣＨ３  ＣＯＯ２  ）４  ）
【００３０】
［Ｒｕ（Ｃ１０Ｈ８  Ｎ２  ）３  ］Ｃｌ２  ・６Ｈ２  Ｏ（２００℃で［Ｒｕ（Ｃ１０Ｈ８  Ｎ２  ）３  ］Ｃｌ２  ）
Ｋ４  ［Ｒｕ（ＣＮ）６  ］・３Ｈ２  Ｏ（１１５℃でＫ４  ［Ｒｕ（ＣＮ）６  ］）
Ｋ３  ［Ｒｕ（Ｃ２  Ｏ４  ）３  ］・４．５Ｈ２  Ｏ（１００℃でＫ３  ［Ｒｕ（Ｃ２  Ｏ４  ）３  ］・Ｈ２  Ｏ、１５０℃でＫ３  ［Ｒｕ（Ｃ２  Ｏ４  ）３  ］・０．５Ｈ２  Ｏ）
Ｓｂ２  Ｏ５  ・２Ｈ２  Ｏ（２００℃でＳｂ２  Ｏ５  ・２Ｈ２  Ｏ）
Ｋ２  ［Ｓｂ２  （（Ｒ，Ｒ）−Ｃ４  Ｈ２  Ｏ６  ）２  ］・３Ｈ２  Ｏ（１００℃でＫ２  ［Ｓｂ２  （（Ｒ，Ｒ）−Ｃ４  Ｈ２  Ｏ６  ）２  ］）
Ｈ２  ＳｅＯ３  （７０℃でＳｅＯ２  ）
ＳｍＣｌ３  ・６Ｈ２  Ｏ（１００℃でＳｍＣｌ３  ・Ｈ２  Ｏ）
Ｓｍ２  （ＳＯ４  ）３  ・８Ｈ２  Ｏ（１０５℃でＳｍ２  （ＳＯ４  ）３  ・５Ｈ２  Ｏ）
ＳｒＣｌ２  ・６Ｈ２  Ｏ（６０℃でＳｒＣｌ２  ・２Ｈ２  Ｏ、１００℃でＳｒＣｌ２  ）
ＳｒＢｒ２  ・６Ｈ２  Ｏ（８８．２℃でＳｒＢｒ２  ・２Ｈ２  Ｏ）
ＳｒＯ２  ・８Ｈ２  Ｏ（１００℃でＳｒＯ２  ）
【００３１】
Ｓｒ（ＯＨ）２  ・８Ｈ２  Ｏ（１００℃でＳｒ（ＯＨ）２  ）
Ｓｒ（ＮＯ３  ）２  ・４Ｈ２  Ｏ（１１０℃でＳｒ（ＮＯ３  ）２  ）
Ｓｒ（ＣＨ３  ＣＯＯ）２  ・０．５Ｈ２  Ｏ（１５０℃でＳｒ（ＣＨ３  ＣＯＯ）２  ）
Ｓｒ（Ｃ２  Ｏ４  ）・Ｈ２  Ｏ（１５０℃でＳｒ（Ｃ２  Ｏ４  ））
Ｔｂ２  （Ｃ２  Ｏ４  ）３  ・１０Ｈ２  Ｏ（４０℃でＴｂ２  （Ｃ２  Ｏ４  ）３  ・９Ｈ２  Ｏ）
Ｈ６  ＴｅＯ６  （１２０℃で−２Ｈ２  Ｏ）
ＴｈＦ４  ・４Ｈ２  Ｏ（１００℃でＴｈＦ４  ・３Ｈ２  Ｏ、１４０℃でＴｈＦ４  ・２Ｈ２  Ｏ）
Ｔｈ（ＳＯ４  ）２  ・９Ｈ２  Ｏ（４７℃でＴｈ（ＳＯ４  ）２  ・４Ｈ２  Ｏ）
ＴｌＣｌ３  ・４Ｈ２  Ｏ（１００℃でＴｌＣｌ３  ）
【００３２】
Ｋ３  ［ＴｌＣｌ６  ］・２Ｈ２  Ｏ（１５０℃でＫ３  ［ＴｌＣｌ６  ］）
Ｔｍ２  （Ｃ２  Ｏ４  ）３  ・６Ｈ２  Ｏ（５０℃でＴｍ２  （Ｃ２  Ｏ４  ）３  ・５Ｈ２  Ｏ）
（ＵＯ２  ）ＨＰＯ４  ・４Ｈ２  Ｏ（１１０℃で（ＵＯ２  ）ＨＰＯ４  ・２Ｈ２  Ｏ）
ＵＯ２  （ＣＨ３  ＣＯＯ）２  ・２Ｈ２  Ｏ（１１０℃でＵＯ２  （ＣＨ３  ＣＯＯ）２  ）
ＵＯ２  （Ｃ２  Ｏ４  ）・３Ｈ２  Ｏ（１１０℃でＵＯ２  （Ｃ２  Ｏ４  ））
Ｋ４  ［Ｕ（Ｃ２  Ｏ４  ）４  ］・５Ｈ２  Ｏ（１３０℃でＫ４  ［Ｕ（Ｃ２  Ｏ４  ）４  ］）
ＶＦ３  ・３Ｈ２  Ｏ（１００℃でＶＦ３  ・２Ｈ２  Ｏ、１３０℃でＶＦ３  ）
ＷＯ３  ・Ｈ２  Ｏ（１００℃でＷＯ３  ）
Ｋ４  ［Ｗ（ＣＮ）８  ］・２Ｈ２  Ｏ（１１５℃でＫ４  ［Ｗ（ＣＮ）８  ］）
Ｎａ１０Ｗ１２Ｏ４１・２８Ｈ２  Ｏ（１００℃でＮａ１０Ｗ１２Ｏ４１・１６Ｈ２  Ｏ）
（ＮＨ４  ）１０［Ｈ２  Ｗ１２Ｏ４２］・１０Ｈ２  Ｏ（１００℃で（ＮＨ４  ）１０［Ｈ２  Ｗ１２Ｏ４２］・４Ｈ２  Ｏ）
【００３３】
Ｋ４  ［ＳｉＷ１２Ｏ４０］・１８Ｈ２  Ｏ（１００℃でＫ４  ［ＳｉＷ１２Ｏ４０］・Ｈ２  Ｏ）
ＹＣｌ３  ・６Ｈ２  Ｏ（１００℃でＹＣｌ３  ・Ｈ２  Ｏ、１６０℃でＹＣｌ３  ）
Ｙ２  （ＳＯ４  ）３  ・８Ｈ２  Ｏ（１２０℃でＹ２  （ＳＯ４  ）３  ）
Ｙ（ＮＯ３  ）３  ・６Ｈ２  Ｏ（１００℃でＹ（ＮＯ３  ）３  ・３Ｈ２  Ｏ）
Ｙ２  （ＣＯ３  ）３  ・３Ｈ２  Ｏ（１００℃でＹ２  （ＣＯ３  ）３  ・２Ｈ２  Ｏ、１３０℃でＹ２  （ＣＯ３  ）３  ）
ＹｂＣｌ３  ・６Ｈ２  Ｏ（１８０℃でＹｂＣｌ３  ）
Ｙｂ２  （ＳＯ４  ）３  ・８Ｈ２  Ｏ（１２０℃でＹｂ２  （ＳＯ４  ）３  ）
Ｙｂ（ＣＨ３  ＣＯＯ）３  ・４Ｈ２  Ｏ（１００℃でＹｂ（ＣＨ３  ＣＯＯ）３  ）
Ｙｂ２  （Ｃ２  Ｏ４  ）３  ・１０Ｈ２  Ｏ（１００℃でＹｂ２  （Ｃ２  Ｏ４  ）３  ・３Ｈ２  Ｏ）
【００３４】
ＺｎＦ２  ・４Ｈ２  Ｏ（１００℃でＺｎＦ２  ）
ＺｎＳＯ３  ・２Ｈ２  Ｏ（１００℃でＺｎＳＯ３  ）
Ｚｎ（ＮＯ３  ）２  ・６Ｈ２  Ｏ（１０５℃でＺｎ（ＮＯ３  ）２  ）
Ｚｎ３  （ＰＯ４  ）２  ・４Ｈ２  Ｏ（１００℃でＺｎ３  （ＰＯ４  ）２  ・２Ｈ２  Ｏ、１９０℃でＺｎ３  （ＰＯ４  ）２  ・Ｈ２  Ｏ）
Ｚｎ（ＣＨ３  ＣＯＯ）２  ・２Ｈ２  Ｏ（１００℃でＺｎ（ＣＨ３  ＣＯＯ）２  ）
ＺｒＣｌ２  Ｏ・８Ｈ２  Ｏ（１５０℃でＺｒＣｌ２  Ｏ・２Ｈ２  Ｏ）
Ｚｒ（ＳＯ４  ）２  ・４Ｈ２  Ｏ（１２０℃でＺｒ（ＳＯ４  ）２  ・Ｈ２  Ｏ）
上記脱水温度が５０〜１５０℃である結晶水を含有する無機塩は、加熱時に結晶水を放出するので、本発明の粘着剤組成物から得られる粘着剤層と基板との界面の接着力が弱められ、剥離力が低下する。
【００３５】
本発明においては、上記無機塩の粒状物を使用する。上記無機塩の粒状物は、上記無機塩が水溶性であるものが多いので、例えば、ボールミル、カウンタージェットミル等のジェットミル；コントラプレックス等のピンミル等の乾式により、上記無機塩を粉砕して入手することができる。
【００３６】
上記無機塩の粒状物は、平均粒径が０．５〜１００μｍである。０．５μｍ以下であると、粒径が細かく、加熱時に接着力の変化が速やかに起こり易いので、２次凝集が起こり上記無機塩の粒状物が平均粒径０．５μｍ以上になって粉砕した意味がなくなり、１００μｍを超えると、本発明の粘着剤組成物を粘着剤層に用いて粘着テープを入手した場合、上記粘着剤層の厚みが大きくなり粘着テープに適さないので、上記範囲に限定される。
【００３７】
上記無機塩の粒状物の含有量は、上記粘着成分１００重量部に対して０．５〜２００重量部である。０．５重量部未満であると、上記無機塩の粒状物を添加した効果がほとんど見られず、２００重量部を超えると、柔軟性が失われテープ形状を保つことが難しくなるので、上記範囲に限定される。
【００３８】
【実施例】
以下に実施例を掲げて本発明を更に詳しく説明するが、本発明はこれら実施例のみに限定されるものではない。
【００３９】
実施例１
アクリル粘着剤ＳＫダイン♯１７００（綜研化学社製）１００重量部（固形分換算）に対し、ジェットミルにて体積平均粒径１５μｍに粉砕したＦｅＳＯ４  ・７Ｈ２  Ｏの微粉２０重量部をホモディスパーにて分散し、得られた組成物を３８μｍ厚のポリエチレンテレフタレート（ＰＥＴ）フィルム上にキャストし、６０℃のオーブンにて５０μｍ厚の粘着層となるように乾燥させ粘着テープ１を得た。
【００４０】
実施例２
ブチルアクリレート９４重量部、カルボキシエチルアクリレート６重量部、１，６−ヘキサンジオールジアクリレート０．０６重量部、イルガキュア−６５１（チバガイギー社製）０．２重量部、アエロジル♯２００（日本エアロジル社製）２．５重量部を予め混合しておき、そこに更にジェットミルにて体積平均粒径１５μｍに粉砕したＦｅＳＯ４  ・７Ｈ２  Ｏの微粉２０重量部をホモディスパーにて分散し、得られた組成物を３８μｍ厚のポリエチレンテレフタレート（ＰＥＴ）フィルム上にキャストし、窒素気流中で、１５ｍＷの紫外線を５分間照射して重合させ粘着テープ２を得た。
【００４１】
実施例３
アクリルエマルジョン粘着剤ＳＫダイン♯Ｅ−２０８０（綜研化学社製）１００重量部（固形分換算）に対し、ジェットミルにて体積平均粒径１５μｍに粉砕したＦｅＳＯ４  ・７Ｈ２  Ｏの微粉２０重量部をホモディスパーにて分散し、得られた組成物を３８μｍ厚のポリエチレンテレフタレート（ＰＥＴ）フィルム上にキャストし、６０℃のオーブンにて５０μｍ厚の粘着層となるように乾燥させ粘着テープ３を得た。
【００４２】
実施例４
アクリル粘着剤ＳＫダイン♯１７００（綜研化学社製）１００重量部（固形分換算）に対し、ジェットミルにて体積平均粒径１２μｍに粉砕したＮａ２  Ｓ２  Ｏ３  ・５Ｈ２  Ｏの微粉２０重量部をホモディスパーにて分散し、得られた組成物を３８μｍ厚のポリエチレンテレフタレート（ＰＥＴ）フィルム上にキャストし、６０℃のオーブンにて５０μｍ厚の粘着層となるように乾燥させ粘着テープ４を得た。
【００４３】
比較例１
アクリル粘着剤ＳＫダイン♯１７００（綜研化学社製）１００重量部（固形分換算）に対し、ジェットミルにて体積平均粒径１５０μｍに粉砕したＦｅＳＯ４  ・７Ｈ２  Ｏの微粉２０重量部をホモディスパーにて分散し、得られた組成物を３８μｍ厚のポリエチレンテレフタレート（ＰＥＴ）フィルム上にキャストし、６０℃のオーブンにて５０μｍ厚の粘着層となるように乾燥させ粘着テープ５を得た。
【００４４】
粘着テープ１〜５の粘着性能を加熱前と加熱後について、剥離試験によって評価した。剥離試験の評価法は、ＪＩＳ  Ｚ  ０２３７−１９８０に準じて行った。結果を表１に示した。
【００４５】
【表１】
0003561324.tif 000002
【００４６】
【発明の効果】
本発明の粘着剤組成物は上述の構成よりなるので、安全な作業環境を維持しつつ加熱により可燃性ガス等を発生することなく剥離力低下が得られる粘着テープ等に好適な粘着剤組成物を得ることができる。